(57)【要約】      （修正有）【課題】絵の具が衣服に付着してしまっても、洗濯することで落とすことができる水性絵の具組成物の提供。【解決手段】アラビノガラクタンタンパク質を含有するアラビアガムと、Ｎ−アシルアミノ酸および／又はその塩とを併用した水性絵の具組成物とすることにより、顔料と繊維との直接接触による吸着を極力回避する。【選択図】なし【特許請求の範囲】
【請求項１】
有機顔料と水とアラビアガムとＮ−アシルアミノ酸及び／又はその塩とを少なくとも含有する水性絵の具組成物。
【請求項２】
前記アラビアガムに対する前記Ｎ−アシルアミノ酸及び／又はその塩の重量比が１／１０〜１／５０である請求項１の水性絵の具組成物。
【発明の詳細な説明】
【技術分野】
【０００１】
本発明は、水彩画の制作に使用される水性絵の具組成物に関する。
【背景技術】
【０００２】
一般的に、水性絵の具組成物は、水と水溶性樹脂と着色材としての顔料を含む組成物であり、容器からパレット等に出して、水を含んだ絵筆を用いて溶きながら硬さを調節し、紙などの描画面に塗布して使用される。絵の具が衣類に付いた場合、顔料の定着剤として働いている水溶性樹脂を再溶解させることで色を落とすことができると考えられるので、洗剤を使用した水洗いで乾燥定着している水溶性樹脂を再溶解させて顔料を洗い流せるようにしていた。水溶性樹脂の再溶解を容易にしようとする手段として、使用する樹脂の鹸化度（特許文献１）や、酸価（特許文献２）を調整することがなされている。
【先行技術文献】
【特許文献】
【０００３】
【特許文献１】特開２００７−２３２１２号公報（請求項１）
【特許文献２】特開２００６−５７０８４号公報（請求項１）
【発明の概要】
【発明が解決しようとする課題】
【０００４】
しかし、特許文献１及び２に記載の発明のように、水溶性樹脂の鹸化度や酸価を指定し、水溶性樹脂の再溶解に伴って着色顔料を繊維上から引き剥がす方法では、繊維表面と有機顔料表面とが直接接触してしまっている部分には何ら作用しなく、これらの手段においても繊維に顔料が残って色が落ちない場合があった。
【０００５】
本発明の目的は、洗濯消去性が向上した水性絵の具組成物を提供することである。
【課題を解決するための手段】
【０００６】
本発明は、有機顔料と、水と、アラビアガムと、Ｎ−アシルアミノ酸及び／又はその塩とを少なくとも含有する水性絵の具組成物を要旨とするものである。
【発明の効果】
【０００７】
アラビアガムは、多糖類と、多糖類がタンパク質鎖に結合したアラビノガラクタンタンパク質と、タンパク質とを含有し、アラビノガラクタンタンパク質は、水系媒体中では疎水性のタンパク質鎖が継粉状になりつつも有機顔料の表面に吸着して親水性の多糖類を溶媒である水側に向けて液媒体としての水と水和して顔料の分散に寄与している。この顔料に吸着したアラビノガラクタンタンパク質は、タンパク質鎖と、アラビアガムが他の成分として含有するタンパク質とにより、高次に分岐した多糖類と絡み合った複合体を形成しており、この複合体の中に顔料が取り込まれた状態となるものと推察される。
【０００８】
Ｎ−アシルアミノ酸及びその塩は、アミノ酸のＮ末端にアシル基がついたアミノ酸系界面活性剤である。Ｎ−アシルアミノ酸及びその塩は、アラビノガラクタンタンパク質と水媒体中で共存しているとき、アラビノガラクタンタンパク質のタンパク質鎖とアミノ酸部分同士で結合する。このとき、Ｎ−アシルアミノ酸のアシル基（Ｒ−Ｃ＝Ｏ）部分は、アラビノガラクタンタンパク質のタンパク質鎖と疎水性同士で反発し、また、直鎖状のアシル基には折れ曲がりなどの変形が起きにくいので、アラビノガラクタンタンパク質を立体障害的に支えると推察される。すると、乾燥によって周りの水分がなくなった時、アシル基が立体障害的にアラビノガラクタンタンパク質を支えることで、有機顔料の表面に吸着しているアラビノガラクタンタンパク質の見かけ体積が極小になり難いものと推察され、有機顔料と繊維との距離を稼ぎ両者の直接接触を避けることが出来るため、洗濯時に有機顔料が残ってしまうことを極力抑制するものである。
【０００９】
特に、Ｎ−アシルアミノ酸及びその塩とアラビアガムとの重量比（Ｎ−アシルアミノ酸及びその塩／アラビアガム）が１／１０〜１／５０であるときに、アラビノガラクタンタンパク質のタンパク質鎖の継粉の内外にＮ−アシルアミノ酸及びその塩が結合してそのアシル基も顔料に対する吸着に寄与するものと推察され、アラビノガラクタンタンパク質と顔料との吸着がより強固になり、顔料と繊維の直接接触の機会をより回避するものと推察される。
【発明を実施するための形態】
【００１０】
水は、水性絵の具組成物の主溶剤として使用する。
【００１１】
有機顔料は、従来公知のものを適宜選択して使用できる。一例を挙げると、アニリンブラック、ハンザエロー−１０Ｇ、同５Ｇ、同３Ｇ、同Ｒ、同Ｇ、タートラジンレーキ、ベンジジンイエローＧ、ベンジジンイエロー５Ｇ、ベンジジンイエロー８Ｇ、パーマネントイエローＮＣＧ、キノリンイエロー、イソインドリノンイエローＧ、イソインドリノンイエローＲ、イソインドリノンイエロー６Ｇ、イソインドリンイエローＲ、イソインドリンイエローＧ、イソインドリノンオレンジ、パーマネントオレンジ２Ｇ、インダスレンブリリアントオレンジＧＫ、バルカンオレンジ、ピラゾリンオレンジＴＭＰ、ベンジンオレンジ、ペリノンオレンジ、イソインドリンオレンジ、キナクリドンオレンジ、ＤＰＰオレンジ、パーマネントブラウンＦＧ、ペリノンレッド、イソインドリンレッド、ＤＰＰレッド、パーマネントレッド４Ｒ、ファイヤーレッド、ブリリアントカーミンＢＳ、ピラゾロンレッド、ボルドー５Ｂ、チオインジゴレッド、ナフソールカーミンＨＲ、ナフソールレッドＦ５ＲＫ、ナフソールレッドＦ３ＲＫ−７０、パーマネントレッドＦＧＲ、パーマネントカーミンＦＢ、パーマネントレッド２Ｂ、ブリリアントカーミン６Ｂ、ウオッチンングレッド、パーマネントレッドＦＲＬＬ、カーマインレーキ、カーミンＦＢＢ、ファストバイオレットＢ、メチルバイオレットレーキ、インダスレンバイオレット、インダスレンブルー、アシッドグリーンレーキ、ジクロロキナクリドンレッド、キナクリドンマゼンタ、ジクロロキナクリドンマゼンタ、キナクリドンバイオレット、キナクリドンスカーレット、ジオキサジンバイオレット、ペリレンレッド、ペリレンスカーレット、ペリレンブラウン、ペリレンバイオレット、ＤＰＰスカーレット、ＤＰＰルビン、キナクリドンマルーン、ペリレンバーミリオン、ペリレンマルーン、ペリレンブラック、アルカリブルー、銅フタロシアニンブルー、銅フタロシアニングリーン、ファーストスカイブルー、ビクトリアブルーレーキ、マーカライトグリーンレーキ、ピグメントグリーンＢ、などがある。本発明において、レーキ顔料や着色樹脂粒子も有機顔料として使用するものである。樹脂粉体を染料や顔料で着色した着色樹脂粒子の市販品としては、ＧＴ−２１コロナ・マゼンタ、同１１オーロラ・ピンク、同１３ロケット・レッド、同１４Ｎファイヤー・オレンジ、同１５Ｎブレイズ・オレンジ、同１７Ｎサターン・イエロー、Ｔ−１１オーロラ・ピンク、同１２ネオン・レッド、同１３ロケット・レッド、同１４ファイヤー・オレンジ、同１５ブレイズ・オレンジ、同１６アーク・イエロー、同１７Ｎサターン・イエロー、同１８シグナル・グリーン、同１９ホライゾン・ブルー（デイグロ社）、ＮＫＰ−８３０１、同８３１２、同８３０３、同８３０４、同８３１５、同８３０６、同８３０７、同８３２７、同８３２８、同８３３７、同８３４７、同８３７７（日本蛍光化学（株））などが挙げられる。また、レーキ顔料の市販品としては、バイオレットＦＢ−Ｐ（野間化学工業（株））、ローダミンレーキ＃５４（信光化学工業（株））、ファナールバイオレット（信光化学（株））、Ｆ．バイオレットＰＨ（野間化学工業（株））、オペラレーキ（（有）岩崎化学）などが挙げられる。これらの有機顔料は、水洗後乾燥したり、表面処理を行ったり、アルカリ剤等のｐＨ調整剤でｐＨ調整したものを用いることができ、単独もしくは２種以上混合して使用することもできる。その使用量は、少ないと発色性が乏しくなり、多いと水性絵の具組成物の粘度が高くなって塗描しにくくなる為、水性絵の具組成物全量に対して０．１重量％〜４０重量％が好ましい。
【００１２】
アラビアガムは、従来より、水性絵の具組成物において、定着剤、展色剤、分散剤として添加することで、水性絵の具組成物による塗布跡の被塗布面への付着性能や、水性絵の具組成物の粘性や、顔料の分散性を付与することができる。アラビアガムは、多糖類と、多糖類がタンパク質鎖に結合したアラビノガラクタンタンパク質と、タンパク質とを含有する混合物である。これらの物質の中で分散に寄与しているのがアラビノガラクタンタンパク質であり、参考文献によると、このアラビノガラクタンタンパク質は、アラビアガムの総量に対して１０重量％前後含有されていると結論付けられている（参考文献；Ｓａｐｈｗａｎ  Ａｌ−Ａｓｓａｆ，Ｇｌｙｎ  Ｏ．Ｐｈｉｌｌｉｐｓ，アカシアガムのＡＧＰの特徴付け（２００６），Ｆｏｏｄｓ  Ｆｏｏｄ  Ｉｎｇｒｅｄｉｅｎｔｓ  Ｊ．Ｊｐｎ．，Ｖｏｌ．２１１，Ｎｏ．３、Ｍｉｒｉａｍ  Ｅｌｌｉｓ，Ｊａｃｋ  Ｅｇｅｌｕｎｄ，Ｃａｒｏｌｙｎ  Ｌ．Ｓｃｈｕｌｔｚ，ａｎｄ  Ａｎｔｏｎｙ  Ｂａｃｉｃ（２０１０）．Ａｒａｂｉｎｏｇａｌａｃｔａｎ−Ｐｒｏｔｅｉｎｓ：Ｋｅｙ  Ｒｅｇｕｌａｔｏｒｓａｔ  ｔｈｅ  Ｃｅｌｌ  Ｓｕｒｆａｃｅ，Ｐｌａｎｔ  Ｐｈｙｓｉｏｌ．Ｖｏｌ．１５３，４０７）。このアラビノガラクタンタンパク質は、疎水性のタンパク質鎖が、有機顔料の表面に吸着し、親水性の多糖類を溶媒である水側に向けて液媒体としての水と水和して顔料の分散に寄与していると推察される。アラビアガムの使用量は、アラビアガムの顔料に対する重量比が０．３〜３０とすることで、推定されるアラビノガラクタンタンパク質の顔料に対する重量比が０．０３〜３とすることが好ましく、水性絵の具組成物全量に対するアラビアガムの重量比が０．１重量％〜４０重量％とすることで、推定されるアラビノガラクタンタンパク質の絵の具組成物全量に対する重量比を０．０１〜４重量％とすることが好ましい。アラビアガム及びこれに伴うアラビノガラクタンタンパク質の量が少ないと顔料表面を十分に覆うことができず、多いと顔料表面に吸着できない余剰のアラビノガラクタンタンパク質が増加するだけで、分散の効果は上がらないためである。
【００１３】
Ｎ−アシルアミノ酸及びその塩は、アミノ酸のＮ末端側にアシル基が導入された界面活性剤である。アシル基部分は、たとえば、ラウロイル基、ミリストイル基、パルミトイル基、オレイル基等が挙げられる。また、Ｎ−アシルアミノ酸の塩とは、カルボキシル基部分をアルカリ剤等のｐＨ調整剤によって中和したものである。Ｎ−アシルアミノ酸及びその塩は、アラビノガラクタンタンパク質のタンパク質鎖とアミノ酸部分同士で結合することでアラビノガラクタンタンパク質を立体障害的に支え、顔料と繊維とが直接接することを抑制しているものと推察される。Ｎ−アシルアミノ酸及びその塩の使用量は、Ｎ−アシルアミノ酸のアラビアガムに対する比を１／５０〜１／１０とすることで、Ｎ−アシルアミノ酸の推定されるアラビノガラクタンタンパク質に対する比が１／５〜１とすることが好ましく、水性絵の具組成物全量に対するＮ−アシルアミノ酸の重量比が０．１重量％〜５．０重量％とすることが好ましい。Ｎ−アシルアミノ酸の量が少ないと、アラビノガラクタンタンパク質に結合する量が十分でなく、これによる見かけ体積の縮小抑制の効果が十分でなく、多いとアラビノガラクタンタンパク質に結合できない余剰のＮ−アシルアミノ酸が増えるだけで、見かけ体積の縮小抑制の効果は上がらないためである。
【００１４】
上記各成分以外にも必要に応じて他の成分を配合することもできる。
【００１５】
有機顔料と併用して、色味の調整のために従来公知の有機顔料以外の顔料も併用することができる。一例を挙げると、二酸化チタン、チタンブラック、酸化亜鉛、カーボンブラック、鉄黒、弁柄、紺青、群青、カドミウムイエロー、カドミウムオレンジ、ビリジアン、酸化鉄、水酸化鉄、シェンナー、アンバー、マイカなどの無機顔料や、アルミニウム粉末、ブロンズ粉末などの金属粉顔料や、酸化チタンの表面をアルミナ及び／又はシリカ及び／又はジルコニアで表面処理したもの、合成マイカの表面を金属酸化物で被覆したパール顔料などがある。これらの無機顔料は、洗濯時に繊維上に残留し難いが、洗濯による消去性を損なわない範囲での使用が好ましい。これらの無機顔料も、水洗後乾燥したり、アルカリ剤等のｐＨ調整剤でｐＨ調整したものを用いても良く、単独もしくは２種以上混合して使用することもできる。これら無機顔料の使用量は、少ないと発色性が乏しくなり、多いと水性絵の具組成物の粘度が高くなって塗描しにくくなる為、水性絵の具組成物全量に対し、０．１重量％〜４０重量％が好ましい。
【００１６】
粘度調整や紙への定着性向上の為に、その他の水溶性樹脂を併用することもできる。具体的には、ローカストビーンガム、グアーガム、タラガム、トラガカントガム、黄色デキストリン、白色デキストリン、ブリティッシュガム、カルボキシアルキルセルロース、ヒドロキシアルキルセルロース、ポリビニルアルコール、水溶性アクリル系樹脂等の水溶性高分子などが使用でき、単独もしくは２種以上混合して使用することもできる。水溶性樹脂の使用量が少ないと、十分な定着性を付与することができず、また、使用量が多すぎると、水性絵の具組成物の粘度が高くなり塗描しにくくなる為、その使用量は、水性絵の具組成物全量に対して１重量％〜３０重量％が好ましい。
【００１７】
絵の具の塗布し易さを向上するための粘度調整や、紙面上での着色顔料の発色向上などの目的で体質材を添加することもできる。具体的な体質材としては、炭酸カルシウム、タルク、マイカ、シリカ、カオリンクレー、ベントナイト、アルミナシリカ、硫酸バリウムなどを使用できる。単独もしくは２種以上混合して使用しても良い。その使用量は、少なすぎると絵の具の粘度が低くなり、多すぎると絵の具の粘度が高くなり、どちらにしても画筆で塗描しにくくなってしまう為、水性絵の具組成物全量に対して０．１重量％〜４０重量％が好ましい。
【００１８】
紙面などに塗布した後の水性絵の具組成物の乾燥速度を遅くするために、水溶性高沸点溶媒を用いることもできる。具体的には、グリセリン、エチレングリコール、プロピレングリコール、ジエチレングリコール、トリエチレングリコール、ポリエチレングリコール、ジエチレングリコールモノメチルエーテル、トリエチレングリコールモノメチルエーテル、ジエチレングリコールジメチルエーテルが挙げられ、２０℃で液体であるものが望ましい。その使用量は、多すぎると乾燥が遅くなり、少なすぎると乾燥が抑制されず、画筆で塗描しにくいため、水性絵の具組成物全量に対して１重量％〜２０重量％が好ましい。
【００１９】
腐敗や、カビの発生を抑制するために、クロロアセトアミド、２−ピリジンチオール−１−オキサイド・ナトリウム塩、デヒドロ酢酸ナトリウム、安息香酸ナトリウム、ソルビン酸ナトリウム、ソルビン酸カリウム、２−ブロモ−２−ニトロプロパン−１，３−ジオール、３−ヨード−２−プロピニルブチルカーバメイト、１，２−ベンゾイソチアゾリン−３−オン、５−クロロ−２−メチル−４−イソチアゾリン−３−オン、２−メチル−４−イソチアゾリン−３−オンチアベンダゾール、フェノキシエタノール、フッ化ナトリウム、４−（２−ニトロブチル）モルホリン、１，３−ジモルホリノ−２−エチル−２−ニトリプロパンなどの水溶性の防腐剤・防カビ剤を添加することもできる。この他、描画面に凹凸を作らない為、脱泡剤や消泡剤、界面活性剤なども必要に応じて併用することができる。
【００２０】
本発明の水性絵の具組成物を製造する方法は、成分をターボミキサー、ヘンシェルミキサー、３本ロールミル、横型ボールミルまたは、横型ビーズミルなどといった従来公知の攪拌、分散機にて混合分散することにより容易に得ることができる。
【実施例】
【００２１】
以下、実施例に基づき本発明を説明するが、本発明は実施例に限定されるものではない。尚、「部」は重量部を指す。
実施例１
セイカファーストエロー２０７０（Ｃ．Ｉ．Ｐｉｇｍｅｎｔ  Ｙｅｌｌｏｗ１、炭酸カルシウム、大日精化工業（株）製）                                          ２．０部
ハンザエロー１０ＧＭ（Ｃ．Ｉ．Ｐｉｇｍｅｎｔ  Ｙｅｌｌｏｗ３、御国色素（株）製）
１．０部
アラビアガム                                                          １６．０部
サルコシネートＯＨ（オレオイルサルコシン、日光ケミカルズ（株）製）      ０．５部
２５％水酸化ナトリウム水溶液                                            ２．０部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ８．６部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４３．４６部
上記の成分をターボミキサーにて１０分攪拌し、これを３本ロールミルに３回通すことで黄色の水性絵の具組成物を得た。
実施例２
ＬＩＯＮＯＲ  ＢＬＵＥ  ＦＧ−７４００−Ｇ（Ｃ．Ｉ．Ｐｉｇｍｅｎｔ  Ｂｌｕｅ１５：４、トーヨーカラー（株）製）                                            ０．４部
ＮＳＢ  Ａ−２５（Ｃ．Ｉ．Ｐｉｇｍｅｎｔ  Ｂｌｕｅ１５：４、Ｃ．Ｉ．Ｐｉｇｍｅｎｔ  Ｗｈｉｔｅ１８、大日精化工業（株）製）                              １．１部
ＵＬＴＲＡＭＡＲＩＮＥ  ＢＬＵＥ  ０５（Ｃ．Ｉ．Ｐｉｇｍｅｎｔ  Ｂｌｕｅ２９、ＨＯＬＬＩＤＡＹ  ＰＩＧＭＥＮＴＳ  ＬＩＭＩＴＥＤ製、英国）              １．３部
アラビアガム                                                          １６．０部
サルコシネートＯＨ（オレオイルサルコシン、日光ケミカルズ（株）製）      ０．５部
２５％水酸化ナトリウム水溶液                                            ２．０部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム  クニミネ工業（株）製）
０．５部
グリセリン                                                              ８．６部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４３．６６部
上記の成分をターボミキサーにて１０分攪拌し、これを３本ロールミルに３回通すことで青色の水性絵の具組成物を得た。
実施例３
Ｈｏｓｔａｐｅｒｍ  Ｇｒｅｅｎ  ＧＮＸ  （Ｃ．Ｉ．Ｐｉｇｍｅｎｔ  Ｇｒｅｅｎ７、クラリアントジャパン（株）製）                                          ０．５部
グリンコンク＃６（Ｃ．Ｉ．Ｐｉｇｍｅｎｔ  Ｇｒｅｅｎ７、Ｃ．Ｉ．Ｐｉｇｍｅｎｔ  Ｙｅｌｌｏｗ３、Ｃ．Ｉ．Ｐｉｇｍｅｎｔ  Ｗｈｉｔｅ１８、野間化学工業（株）製）
２．５部
アラビアガム                                                          １２．０部
セロゲン７Ａ（カルボキシメチルセルロースナトリウム、第一工業製薬（株）製）
４．０部
サルコシネートＬＨ（ラウロイルサルコシン、日光ケミカルズ（株））        ０．６部
２５％水酸化ナトリウム水溶液                                            ２．４部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                            １４．５部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ３７．０６部
上記の成分をターボミキサーにて１０分攪拌し、これを３本ロールミルに３回通すことで緑色の水性絵の具組成物を得た。
実施例４
ＬＩＯＮＯＲ  ＢＬＵＥ  ＦＧ−７４００−Ｇ（Ｃ．Ｉ．Ｐｉｇｍｅｎｔ  Ｂｌｕｅ１５：４、トーヨーカラー（株）製）                                            ０．４部
ＮＳＢ  Ａ−２５（Ｃ．Ｉ．Ｐｉｇｍｅｎｔ  Ｂｌｕｅ１５：４、Ｃ．Ｉ．Ｐｉｇｍｅｎｔ  Ｗｈｉｔｅ１８、大日精化工業（株）製）                              １．１部
ＵＬＴＲＡＭＡＲＩＮＥ  ＢＬＵＥ  ０５（Ｃ．Ｉ．Ｐｉｇｍｅｎｔ  Ｂｌｕｅ２９、ＨＯＬＬＩＤＡＹ  ＰＩＧＭＥＮＴＳ  ＬＩＭＩＴＥＤ  製、英国）            １．３部
アラビアガム                                                          １２．０部
赤玉デキストリンＮｏ．１５０（デキストリン、日澱化学（株）製）          ４．０部
サルコシネートＬＮ（ラウロイルサルコシンナトリウム、日光ケミカルズ（株）製）
１．０部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ７．５部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４６．２６部
上記の成分をターボミキサーにて１０分攪拌し、これを３本ロールミルに３回通すことで青色の水性絵の具組成物を得た。
実施例５
ＦＵＪＩ  ＣＡＲＭＩＮＥ  ６Ｂ  ６６０（Ｃ．Ｉ．Ｐｉｇｍｅｎｔ  Ｒｅｄ５７、富士色素（株）製）                                                          ０．９部
Ｐｅｒｍａｎｅｎｔ  Ｒｅｄ  ＦＧＲ  （Ｃ．Ｉ．Ｐｉｇｍｅｎｔ  Ｒｅｄ１１２、クラリアントジャパン（株）製）                                              ０．６部
アラビアガム                                                          １８．０部
サルコシネートＰＮ（パルミトイルサルコシンナトリウム、日光ケミカルズ（株））
０．４部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ９．７部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４３．９６部
上記の成分をターボミキサーにて１０分攪拌し、これを３本ロールミルに３回通すことで赤色の水性絵の具組成物を得た。
実施例６
ＦＵＪＩ  ＣＡＲＭＩＮＥ  ６Ｂ  ６６０（Ｃ．Ｉ．Ｐｉｇｍｅｎｔ  Ｒｅｄ５７、富士色素（株）製）                                                          ０．６部
ＧＴ−２１  コロナ・マゼンタ  （デイグロ、アメリカ合衆国）              ７．８部
ＡＪＡＮＴＯＸ  （二酸化チタン  Ａ  Ｔｒａｖａｎｃｏｒｅ  Ｔｉｔａｎｉｕｍ  Ｐｒｏｄｕｃｔｓ  Ｌｉｍｉｔｅｄ製、インド）                              １２．６部
アラビアガム                                                          ２５．０部
サルコシネートＭＮ（ミリストイルサルコシンナトリウム、日光ケミカルズ（株）製）
０．６部
ルノックス１０００（ナフタレンスルホン酸ホルマリン縮合物ソーダ、東邦化学工業（株）製）                                                                    ０．６部
グリセリン                                                            １３．５部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ３７．９６部
上記の成分をターボミキサーにて１０分攪拌し、これを３本ロールミルに３回通すことで桃色の水性絵の具組成物を得た。
実施例７
ＮＫＰ−８３７７（日本蛍光化学（株）製）                                ９．０部
クロモファインマゼンタ６８６６（大日精化工業（株））                    ２．０部
ＦＳ／ＮＲ  ４１８（Ｃ．Ｉ．Ｐｉｇｍｅｎｔ  Ｂｌｕｅ１５：３、Ｃ．Ｉ．Ｐｉｇｍｅｎｔ  Ｇｒｅｅｎ７、Ｃ．Ｉ．Ｐｉｇｍｅｎｔ  Ｗｈｉｔｅ１８、ケイ酸アルミニウム、野間化学工業（株）製）                                                  １．５部
アラビアガム                                                          ２５．０部
サルコシネートＭＮ（ミリストイルサルコシンナトリウム、日光ケミカルズ（株）製）
０．４部
ルノックス１０００（ナフタレンスルホン酸ホルマリン縮合物ソーダ、東邦化学工業（株）製）                                                                    ０．６部
グリセリン                                                            １３．５部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４６．６６部
上記の成分をターボミキサーにて１０分攪拌し、これを３本ロールミルに３回通すことで紫色の水性絵の具組成物を得た。
実施例８
セイカファーストエロー２０７０（Ｃ．Ｉ．Ｐｉｇｍｅｎｔ  Ｙｅｌｌｏｗ１、炭酸カルシウム、大日精化工業（株）製）                                          ２．０部
ハンザエロー１０ＧＭ（Ｃ．Ｉ．Ｐｉｇｍｅｎｔ  Ｙｅｌｌｏｗ３、御国色素（株）製）
１．０部
アラビアガム                                                          １２．０部
サルコシネートＯＨ（オレオイルサルコシン  日光ケミカルズ（株）製）      １．５部
２５％水酸化ナトリウム水溶液                                            ６．０部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ６．５部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４４．５６部
上記の成分をターボミキサーにて１０分攪拌し、これを３本ロールミルに３回通すことで黄色の水性絵の具組成物を得た。
実施例９
ＬＩＯＮＯＲ  ＢＬＵＥ  ＦＧ−７４００−Ｇ（Ｃ．Ｉ．Ｐｉｇｍｅｎｔ  Ｂｌｕｅ１５：４、トーヨーカラー（株）製）                                            ０．４部
ＮＳＢ  Ａ−２５（Ｃ．Ｉ．Ｐｉｇｍｅｎｔ  Ｂｌｕｅ１５：４、Ｃ．Ｉ．Ｐｉｇｍｅｎｔ  Ｗｈｉｔｅ１８、大日精化工業（株）製）                              １．１部
ＵＬＴＲＡＭＡＲＩＮＥ  ＢＬＵＥ  ０５（Ｃ．Ｉ．Ｐｉｇｍｅｎｔ  Ｂｌｕｅ２９、ＨＯＬＬＩＤＡＹ  ＰＩＧＭＥＮＴＳ  ＬＩＭＩＴＥＤ製、英国）              １．３部
アラビアガム                                                          １８．０部
サルコシネートＯＨ（オレオイルサルコシン、日光ケミカルズ（株）製）      ０．３部
２５％水酸化ナトリウム水溶液                                            １．２部
ＴＯ−１０Ｖ（ポリオキシエチレンソルビタン脂肪酸エステル、日光ケミカルズ（株）製）
０．５部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ９．７部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４１．０６部
上記の成分をターボミキサーにて１０分攪拌し、これを３本ロールミルに３回通すことで青色の水性絵の具組成物を得た。
比較例１
セイカファーストエロー２０７０（Ｃ．Ｉ．Ｐｉｇｍｅｎｔ  Ｙｅｌｌｏｗ１、炭酸カルシウム、大日精化工業（株）製）                                          ２．０部
ハンザエロー１０ＧＭ（Ｃ．Ｉ．Ｐｉｇｍｅｎｔ  Ｙｅｌｌｏｗ３、御国色素（株）製）
１．０部
アラビアガム                                                          １８．０部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ９．７部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４２．８６部
上記の成分をターボミキサーにて１０分攪拌し、これを３本ロールミルに３回通すことで黄色の水性絵の具組成物を得た。
比較例２
ＦＵＪＩ  ＣＡＲＭＩＮＥ  ６Ｂ  ６６０（Ｃ．Ｉ．Ｐｉｇｍｅｎｔ  Ｒｅｄ５７、富士色素（株）製）                                                          ０．９部
Ｐｅｒｍａｎｅｎｔ  Ｒｅｄ  ＦＧＲ  （Ｃ．Ｉ．Ｐｉｇｍｅｎｔ  Ｒｅｄ１１２、クラリアントジャパン（株）製）                                              ０．６部
セロゲン７Ａ（カルボキシメチルセルロースナトリウム、第一工業製薬（株）製）
９．８部
サルコシネートＯＨ（オレオイルサルコシン、日光ケミカルズ（株）製）      ０．３部
２５％水酸化ナトリウム水溶液                                            １．２部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                            １９．６部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４１．１６部
上記の成分をターボミキサーにて１０分攪拌し、これを３本ロールミルに３回通すことで赤色の水性絵の具組成物を得た。
比較例３
Ｈｏｓｔａｐｅｒｍ  Ｇｒｅｅｎ  ＧＮＸ  （Ｃ．Ｉ．Ｐｉｇｍｅｎｔ  Ｇｒｅｅｎ７、クラリアントジャパン（株）製）                                          ０．５部
グリンコンク＃６（Ｃ．Ｉ．Ｐｉｇｍｅｎｔ  Ｇｒｅｅｎ７、Ｃ．Ｉ．Ｐｉｇｍｅｎｔ  Ｙｅｌｌｏｗ３、Ｃ．Ｉ．Ｐｉｇｍｅｎｔ  Ｗｈｉｔｅ１８、野間化学工業（株）製）
２．５部
赤玉デキストリンＮｏ．１５０（デキストリン、日澱化学（株）製）        １２．０部
サルコシネートＯＨ（オレオイルサルコシン、日光ケミカルズ（株）製）      ０．３部
２５％水酸化ナトリウム水溶液                                            １．２部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ３．２部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ５３．８６部
上記の成分をターボミキサーにて１０分攪拌し、これを３本ロールミルに３回通すことで緑色の水性絵の具組成物を得た。
比較例４
ＬＩＯＮＯＲ  ＢＬＵＥ  ＦＧ−７４００−Ｇ（Ｃ．Ｉ．Ｐｉｇｍｅｎｔ  Ｂｌｕｅ１５：４、トーヨーカラー（株）製）                                            ０．４部
ＮＳＢ  Ａ−２５（Ｃ．Ｉ．Ｐｉｇｍｅｎｔ  Ｂｌｕｅ１５：４、Ｃ．Ｉ．Ｐｉｇｍｅｎｔ  Ｗｈｉｔｅ１８、大日精化工業（株）製）                              １．１部
ＵＬＴＲＡＭＡＲＩＮＥ  ＢＬＵＥ  ０５（Ｃ．Ｉ．Ｐｉｇｍｅｎｔ  Ｂｌｕｅ２９、ＨＯＬＬＩＤＡＹ  ＰＩＧＭＥＮＴＳ  ＬＩＭＩＴＥＤ製、英国）              １．３部
アラビアガム                                                          １２．０部
セロゲン７Ａ（カルボキシメチルセルロースナトリウム、第一工業製薬（株）製）
４．０部
アミドアミンＭＰＳ（ステアリン酸ジメチルアミノプロピルアミド、日光ケミカルズ（株）
製）                                                                    ０．５部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                            １４．５部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ３９．７６部
上記の成分をターボミキサーにて１０分攪拌し、これを３本ロールミルに３回通すことで青色の水性絵の具組成物を得た。
比較例５
ＮＫＰ−８３７７（日本蛍光化学（株）製）                                ９．０部
クロモファインマゼンタ６８６６（大日精化工業（株））                    ２．０部
ＦＳ／ＮＲ  ４１８（Ｃ．Ｉ．Ｐｉｇｍｅｎｔ  Ｂｌｕｅ１５：３、Ｃ．Ｉ．Ｐｉｇｍｅｎｔ  Ｇｒｅｅｎ７、Ｃ．Ｉ．Ｐｉｇｍｅｎｔ  Ｗｈｉｔｅ１８、ケイ酸アルミニウム、野間化学工業（株）製）                                                  １．５部
アラビアガム                                                          ２５．０部
ＴＯ−１０Ｖ（ポリオキシエチレンソルビタン脂肪酸エステル、日光ケミカルズ（株）製）
０．６部
ルノックス１０００（ナフタレンスルホン酸ホルマリン縮合物ソーダ、東邦化学工業（株）製）                                                                    ０．６部
グリセリン                                                            １３．５部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４６．４６部
上記の成分をターボミキサーにて１０分攪拌し、これを３本ロールミルに３回通すことで紫色の水性絵の具組成物を得た。
比較例６
ＫＮ−３２０（酸化鉄、戸田工業（株）製）                              １７．０部
Ｄｉａｍｏｎｄ  Ｂｌａｃｋ−Ｎ（Ｃ．Ｉ．Ｐｉｇｍｅｎｔ  Ｂｌａｃｋ１、玉億色材（株））
２．１部
アラビアガム                                                          １６．０部
ＴＯ−１０Ｖ（ポリオキシエチレンソルビタン脂肪酸エステル、日光ケミカルズ（株）製）
０．５部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ８．６部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ２９．８６部
上記の成分をターボミキサーにて１０分攪拌し、これを３本ロールミルに３回通すことで黒色の水性絵の具組成物を得た。
比較例７
ＳＹＭＵＬＥＲ  Ｆａｓｔ  Ｏｒａｎｇｅ  Ｖ（Ｃ．Ｉ．Ｐｉｇｅｍｎｔ  Ｏｒａｎｇｅ  １６、ＤＩＣ（株）製）                                                  ０．６部
セイカファーストエロー２０７０（Ｃ．Ｉ．Ｐｉｇｍｅｎｔ  Ｙｅｌｌｏｗ１、炭酸カルシウム、大日精化工業（株）製）                                          １．０部
アラビアガム                                                          １６．０部
ＳＬＰ−Ｎ（ラウリルリン酸ナトリウム、日光ケミカルズ（株）製）          ０．５部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ８．６部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４６．８６部
上記の成分をターボミキサーにて１０分攪拌し、これを３本ロールミルに３回通すことで橙色の水性絵の具組成物を得た。
比較例８
ＦＵＪＩ  ＣＡＲＭＩＮＥ  ６Ｂ  ６６０（Ｃ．Ｉ．Ｐｉｇｍｅｎｔ  Ｒｅｄ５７、富士色素（株）製）                                                          ０．９部
Ｐｅｒｍａｎｅｎｔ  Ｒｅｄ  ＦＧＲ  （Ｃ．Ｉ．Ｐｉｇｍｅｎｔ  Ｒｅｄ１１２、クラリアントジャパン（株）製）                                              ０．６部
アラビアガム                                                          １６．０部
ＣＡ―２４５０（塩化ステアリルトリメチルアンモニウム、日光ケミカルズ（株）製）
０．５部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ８．６部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４６．９６部
上記の成分をターボミキサーにて１０分攪拌し、これを３本ロールミルに３回通すことで赤色の水性絵の具組成物を得た。
比較例９
Ｂａｙｆｅｒｒｏｘ９３０（酸化鉄、バイエル（株）製）                    ０．３部
バンドシンナーＫＢＤ（酸化鉄、（有）三重顔料工業所製）                  ０．８部
Ｂａｙｆｅｒｒｏｘ１１０Ｍ（酸価鉄バイエル（株）製）                    １．２部
アラビアガム                                                          １６．０部
ＣＡ―２４５０（塩化ステアリルトリメチルアンモニウム、日光ケミカルズ（株）製）
０．５部
ルノックス１０００（ナフタレンスルホン酸ホルマリン縮合物ソーダ、東邦化学工業（株）製）                                                                    ０．６部
白艶華Ｔ―ＤＤ（炭酸カルシウム、白石工業化学（株）製）                １５．０部
タマパールＴＰ−１１１（炭酸カルシウム、奥多摩工業（株）製）            ５．０部
トクシールＵ（二酸化珪素、（株）トクヤマ製）                            ４．０部
クニピアＧ４（モンモリロナイト／含水ケイ酸アルミニウム、クニミネ工業（株）製）
０．５部
グリセリン                                                              ８．６部
トリクロサン                                                            ０．１部
２−クロロアセトアミド                                                ０．０４部
デヒドロ酢酸ナトリウム                                                  ０．５部
ｏ−フェニルフェノールナトリウム塩                                      ０．１部
２−（４−チアゾリル）ベンズイミダゾール                                ０．４部
ソルビン酸カリウム                                                      ０．２部
水                                                                  ４６．１６部
上記の成分をターボミキサーにて１０分攪拌し、これを３本ロールミルに３回通すことで茶色の水性絵の具組成物を得た。
洗濯試験サンプルの作成
各実施例、比較例の水性絵の具組成物１に対して、水を１．５になるように加え、画筆（ＺＢＮＲ−１８、ナイロン繊維、ぺんてる（株）製）でよく混合したものをポリエステル試験布（ＪＩＳ  Ｌ  ０８０３）を３５ｃｍ×１２０ｃｍの大きさに裁断したものに、塗布角度６０度（塗布面と穂先の角度）、荷重１００ｇ、塗布速度の塗布条件で、縦１．５ｃｍ、横４ｃｍとなるように塗布する。これを２５℃、湿度５０％の環境に２４時間置いて絵の具組成物を完全に乾燥させ、洗濯試験サンプル布とした。
洗濯試験
各実施例、比較例の洗濯試験サンプル布を、縦型洗濯機（ＮＡ−Ｆ６０Ｈ１、パナソニック（株）製）に入れ、水量４０Ｌ、粉末洗剤（アタック高活性バイオＥＸ、花王（株）製）３０ｇ（水量に対する推奨される量）にて、全自動モードで洗濯（１０分）、すすぎ（２０分）、脱水（１０分）の一連の工程を行った。洗濯試験サンプル布において、絵の具水溶液を塗布した部分と塗布していない部分の色差を分光色差計ＮＦ−７７７（日本電色工業（株）製）にて測定した。この値が大きいほど、洗濯後の繊維上に顔料が残留しているといえる。
【００２２】
【表１】
2016222814.tif 000002
表１より、本実施例の水性絵の具組成物であれば、繊維についた場合であっても従来公知の洗濯を行った場合でも洗濯消去性が大きく改善できる。
【００２３】
実施例１〜４、及び実施例８に関しては、Ｎ−アシルアミノ酸および／又はその塩／アラビアガムの比率が１／３５以上となっており、洗濯消去性が特によい結果となっている。
【００２４】
また、実施例２、４、６、７、９については有機顔料の他に無機顔料を着色剤として併用しているが、有機顔料のみを着色剤として使用した水性絵の具組成物の結果と比較しても同等のレベルの洗濯消去性が得られている。
【００２５】
更に、実施例６、７については体質材を含まない配合となっているが、体質材を含んでいる他の実施例と比較しても同等の洗濯消去性が得られている。